FR 3051131 A1 20171117 FR 1654208 A 20160511 1 La présente invention concerne le domaine du brasage d'élément métallique sur une céramique. ETAT DE LA TECHNIQUE Il est connu des dispositifs implantables dans le corps humain, comme les stimulateurs cardiaques ou les implants cochléaires, qui comportent une sonde reliée à un circuit électronique enfermé dans un boîtier en céramique. La céramique utilisée est généralement de l'alumine. Les normes applicables aux dispositifs implan- tables dans le corps humain imposent désormais au boîtier de pouvoir résister à des chocs de 2,5 joules. Pour satisfaire à ces normes, il a été envisagé d'utiliser une céramique plus résistante et plus particu- lièrement du dioxyde de zirconium ou zircone. Il est ap- paru que la fabrication de boîtiers en zircone serait cependant problématique. En particulier, la fabrication traditionnelle de boîtiers en alumine comporte des opérations de brasage qui ne sont pas réalisable sur la zir- cone. Cette solution n'a pas été développée plus avant. Ce problème du brasage d'un élément métallique sur une pièce en zircone se pose aussi dans d'autres domaines que les celui des dispositifs implantables dans le corps humain. OBJET DE L'INVENTION Un but de l'invention est de fournir un moyen permettant de braser un élément métallique sur une pièce de zircone. BREF EXPOSE DE L'INVENTION A cet effet, on prévoit, selon l'invention, un procédé de brasage d'un élément métallique sur une surface d'une pièce en zircone, comprenant les étapes de : - altérer l'état de surface de la pièce pour permettre une accroche d'une première couche de métallisa- tion, 3051131 2 - nettoyer la pièce pour éliminer de sa surface des impuretés, - déposer sur la surface de la pièce la première couche de métallisation comprenant majoritairement du ti- 5 tane, - déposer sur la première couche de métallisation une deuxième couche de métallisation comprenant majoritairement du niobium, - appliquer l'élément contre la deuxième couche de 10 métallisation, - déposer une brasure d'or sur l'élément et la deuxième couche de métallisation, - effectuer un refroidissement de la zone brasée de manière pilotée thermiquement, 15 - un traitement thermique de libération de con- trainte étant réalisé sous charge sur l'élément métallique avant le brasage. L'altération de l'état de surface permet d'en augmenter la rugosité pour favoriser l'accroche de la 20 première couche de métallisation. La première couche de métallisation permet l'accroche de la deuxième couche de métallisation. La deuxième couche de métallisation permet l'accroche de la brasure d'or qui adhère sur l'élément métallique. La libération de contrainte sous charge per- 25 met d'éliminer les contraintes accumulées dans l'élément métallique lors de sa fabrication en évitant une déformation de l'élément métallique. De telles contraintes, si elles n'étaient pas éliminées au préalable, pourraient provoquer des fissures dans la zone de brasure lors du 30 refroidissement de celle-ci. D'autres caractéristiques et avantages de l'invention ressortiront à la lecture de la description qui suit de modes de réalisation particuliers non limitatifs de l'invention. 35 BREVE DESCRIPTION DES FIGURES 3051131 3 Il sera fait référence aux dessins annexés, parmi lesquels : - la figure 1 est une vue partielle en perspective d'un boîtier selon un premier mode de réalisation de 5 l'invention ; - la figure 2 est une vue en coupe d'une variante du premier mode de réalisation de l'invention ; - les figures 3 et 4 sont des vues de détail des zones III et IV de la figure 2 ; 10 - la figure 5 est une vue partielle en perspec- tive d'un boîtier selon un deuxième mode de réalisation de l'invention ; - la figure 6 est une vue de détail de la zone VI de la figure 5. 15 DESCRIPTION DETAILLEE DE L'INVENTION L'invention est ici décrite en application à la fabrication d'un boîtier pour un dispositif implantable dans le corps humain. Bien entendu, l'invention est utilisable pour la fabrication d'autres produits comprenant 20 une partie en zircone sur laquelle doit être fixé un élé- ment en métal. En référence aux figures, le dispositif de l'invention comprend un boîtier comportant une plaque 10 en zircone, ici une zircone yttriée de type C5. La plaque 25 10 a ici une forme circulaire. Au moins un élément métallique est fixé à la plaque de zircone par une brasure. En référence à la figure 1, et selon le premier mode de réalisation, deux éléments métalliques 11, 12 30 sont fixés à la plaque 10. L'élément métallique 11 est une virole circulaire fixée sur la circonférence externe de la plaque 10. L'élément métallique 12 est une virole circulaire fixée sur le pourtour d'un trou 13 réalisé au centre de la plaque 10. Les éléments métalliques 11, 12 35 s'étendent tous deux en saillie de la même surface 14 de 3051131 4 la plaque 10 et définissent un contour fermé. Les éléments métalliques 11, 12 sont tous deux en titane. La brasure qui relie la plaque 10 à chacun des 5 éléments métalliques 11, 12 est continue et permet d'assurer une étanchéité de la liaison entre chacun des éléments métalliques 11, 12 et la plaque 10. En référence aux figures 2 à 4, et selon la variante du premier mode de réalisation, la plaque 10 com- 10 prend un rebord annulaire externe 15 s'étendant en sail- lie de la surface 14 depuis le bord externe de la plaque 10 et un rebord annulaire interne 16 s'étendant en saillie de la surface 14 autour du trou 13. L'élément métallique 11 est une virole circulaire 15 dont un rebord annulaire 17 est engagé autour du rebord annulaire externe 15 de la plaque 10. L'élément métallique 12 est une virole circulaire dont un rebord annulaire 18 est engagé à l'intérieur du rebord annulaire interne 16 de la plaque 10. 20 Comme précédemment, la brasure qui relie la plaque 10 à chacun des éléments métalliques 11, 12 est continue et permet d'assurer une étanchéité de la liaison entre chacun des éléments métalliques 11, 12 et la plaque 10. 25 En référence aux figures 5 et 6, et selon le deu- xième mode de réalisation, la plaque 10 a une forme sensiblement identique à celle de la plaque 10 de la figure 2. Des éléments métalliques 21 formant des broches 30 de conduction électrique, traversent la plaque 10 dans la zone annulaire s'étendant entre les rebords 15, 16. Plus précisément, les éléments métalliques 21 ont chacun un tronçon central reçu dans un perçage 22 qui est ménagé dans ladite zone de la plaque 10 et qui débouche par un 35 chanfrein 23 sur une surface de la plaque 10 opposée à la 3051131 5 surface 14. Une brasure 24 s'étend dans le chanfrein 23 et entre la paroi du perçage 22 et la surface extérieure de chaque élément conducteur 21. La brasure 24 s'étend de façon continue le long du pourtour de chaque perçage 22 5 et de l'élément métallique 21 correspondant pour assurer l'étanchéité de la traversée des éléments métalliques 21. Le matériau des éléments métalliques 21 est ici un alliage de platine et d'iridium. Le brasage des éléments métalliques 11, 12, 21 10 sur les plaques 10 sont réalisés au moyen du procédé de brasage selon l'invention. Ce procédé de brasage va maintenant être décrit. Selon l'invention, le procédé de brasage débute par des étapes préparatoires visant à favoriser 15 l'accrochage ultérieur de la brasure sur la plaque 10. Il est ainsi procédé un sablage visant à altérer l'état de surface de la plaque pour en augmenter la rugosité et permettre une accroche d'une première couche de métallisation. Le sablage est réalisé sur la surface des- 20 tinée à recevoir la première couche de métallisation. La rugosité souhaitée est d'environ 0,4 pm. La plaque est ensuite traitée pour éliminer de sa surface les impuretés. Ce traitement comprend : 25 - une opération de nettoyage à l'acétone, puis - une opération de grillage effectuée à une température de 1000°C environ. Ceci permet de nettoyer la surface de la plaque et d'en éliminer les impuretés organiques. 30 La première couche de métallisation est ensuite déposée sur la surface de la plaque 10 qui sera en contact avec la brasure. La première couche de métallisation comprend majoritairement du titane. Plus précisément ici, la première couche de métallisation comprend environ 100% 35 de titane. L'épaisseur de la première couche de métalli- 3051131 6 sation est comprise entre 4 et 8 pm environ. Une deuxième couche de métallisation est ensuite déposée sur la première couche de métallisation. La deuxième couche de métallisation comprend majoritairement du 5 niobium. Plus précisément ici, la deuxième couche de mé- tallisation comprend environ 100% de niobium. L'épaisseur de la deuxième couche de métallisation est comprise entre 4 et 8 pm environ. En parallèle des étapes préparatoires de la 10 plaque, un traitement thermique de libération de con- trainte est réalisé sous charge sur l'élément métallique. Ceci permet une libération des contraintes résultant de l'usinage, sans provoquer de déformation de l'élément métallique. 15 Le brasage peut ensuite être réalisé. On commence par appliquer l'élément métallique contre la deuxième couche de métallisation puis on dépose la brasure d'or fondu sur l'élément et la deuxième couche de métallisation. 20 Un refroidissement de la zone brasée est ensuite effectué de manière pilotée thermiquement. Le pilotage vise ici à effectuer un refroidissement rapide jusqu'à 900°C puis un refroidissement de 3°C par minute jusqu'à 250°C. Le refroidissement est ensuite naturel jusqu'à la 25 température ambiante. Une série de tests est ensuite effectuée pour s'assurer de la qualité de la soudure. Le procédé comprend ainsi : - une étape de vérification de l'étanchéité de la 30 brasure, et - une étape de soumettre l'assemblage brasé à des chocs thermiques et une étape de vérification de l'étanchéité de la brasure. Les chocs thermiques sont réalisés entre une température inférieure de - 55 °C envi- 35 ron et une température supérieure de + 150 °C environ. 3051131 7 La mise en oeuvre du procédé de l'invention est réalisée en utilisant un four permettant une répartition homogène de la chaleur de manière à avoir une dispersion thermique inférieure ou égale à 2° C sur la surface de la 5 plaque. Bien entendu, l'invention n'est pas limitée aux modes de réalisation décrits mais englobe toute variante entrant dans le champ de l'invention telle que définie par les revendications. 10 En particulier, l'invention est utilisable avec d'autres zircones et d'autres métaux que ceux mentionnés. Le traitement thermique de libération de con- trainte pourrait être réalisé après que l'élément a été appliqué contre la deuxième couche de métallisation. 15 Il est possible de réaliser également des tests de déverminage et de vieillissement. REVENDICATIONS1. Procédé de brasage d'un élément métallique sur une surface d'une pièce en zircone, comprenant les étapes de : - altérer l'état de surface de la pièce pour permettre une accroche d'une première couche de métallisation, - nettoyer la pièce pour éliminer de sa surface les impuretés, - déposer sur la surface de la pièce une première couche de métallisation comprenant majoritairement du titane, - déposer sur la première couche de métallisation une deuxième couche de métallisation comprenant majori- tairement du niobium, - appliquer l'élément contre la deuxième couche de métallisation, - déposer une brasure d'or sur l'élément et la deu- xième couche de métallisation, - effectuer un refroidissement de la zone brasée de manière pilotée thermiquement, - un traitement thermique de libération de contrainte étant réalisé sous charge sur l'élément métal- ligue avant le brasage. 2. Procédé selon la revendication 1, dans lequel l'altération d'état de surface comprend un sablage. 3. Procédé selon la revendication 2, dans lequel la surface après altération a une rugosité d'environ 0,4 pm. 4. Procédé selon l'une quelconque des revendications précédentes, dans lequel le nettoyage comprend une opération de grillage. 3051131 9 5. Procédé selon la revendication 4, dans lequel le grillage est effectué à une température de 1000° environ. 6. Procédé selon l'une quelconque des revendica- 5 tions précédentes, dans lequel la première couche de mé- tallisation comprend environ 100% de titane. 7. Procédé selon l'une quelconque des revendications précédentes, dans lequel la deuxième couche de métallisation comprend environ 100% de niobium. 10 8. Procédé selon l'une quelconque des revendica- tions précédentes, dans lequel l'élément est en titane. 9. Procédé selon l'une quelconque des revendica- tions précédentes, dans lequel l'élément comprend du platine et de l'iridium. 15 10. Procédé selon l'une quelconque des revendica- tions précédentes, dans lequel la pièce est une plaque et l'élément a un contour fermé, la brasure étant continue le long de l'élément et de la pièce, le procédé comprenant une étape ultérieure de vérification de l'étanchéité 20 de la brasure. 11. Procédé selon la revendication 10, dans lequel la plaque comprend un rebord annulaire pour être fixé à l'élément par la brasure. 12. Procédé selon la revendication 10, comprenant 25 ultérieurement une étape de soumettre l'assemblage brasé à des chocs thermiques et une étape de vérification de l'étanchéité de la brasure. 13. Procédé selon la revendication 12, dans lequel les chocs thermiques sont réalisés entre une tempe- 30 rature inférieure de - 55 °C environ et une température supérieure de + 150 °C environ. 14. Procédé selon la revendication 1, dans lequel le traitement thermique de libération de contrainte étant réalisé sous charge sur l'élément métallique est effectué 3051131 10 avant que l'élément ne soit appliqué contre la deuxième couche de métallisation. 15. Dispositif implantable dans le corps humain, comprenant un boîtier comportant une plaque de zircone 5 sur laquelle une virole en titane est brasée au moyen du procédé selon l'une quelconque des revendications précédentes.